(57)【要約】  本発明の光学材料用重合性組成物の製造方法は、ポリイソシアネート化合物（ｉ）と、下記一般式（ii）で表される重合体（ii）と、フォトクロミック化合物（iii）と、内部離型剤（iv）とを混合する工程Ａと、工程Ａで得られた混合液に、ポリチオール化合物（ｖ）を混合する工程Ｂと、前記工程Ｂで得られた混合液に、さらに重合触媒（vi）を混合して光学材料用重合性組成物を得る工程Ｃと、を含み、工程Ａにおいて、内部離型剤（iv）が前記光学材料用重合性組成物中に５００〜３０００ｐｐｍ含まれるように添加され、工程Ｃにおいて、重合触媒（vi）が前記光学材料用重合性組成物中に１２０〜５００ｐｐｍ含まれるように添加される。2020158813.tif 000024
2020158813.tif 000002
【特許請求の範囲】
【請求項１】
ポリイソシアネート化合物（ｉ）と、下記一般式（ii）で表される重合体（ii）と、フォトクロミック化合物（iii）と、内部離型剤（iv）とを混合する工程Ａと、
工程Ａで得られた混合液に、ポリチオール化合物（ｖ）を混合する工程Ｂと、
工程Ｂで得られた混合液に、さらに重合触媒（vi）を混合して光学材料用重合性組成物を得る工程Ｃと、
を含み、
工程Ａにおいて、内部離型剤（iv）が前記光学材料用重合性組成物中に５００〜３０００ｐｐｍ含まれるように添加され、
工程Ｃにおいて、重合触媒（vi）が前記光学材料用重合性組成物中に１２０〜５００ｐｐｍ含まれるように添加される、光学材料用重合性組成物の製造方法。
【化１】
2020158813.tif 000021
（一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
【請求項２】
工程Ａにおいて、ポリイソシアネート化合物（ｉ）と、重合体（ii）と、フォトクロミック化合物（iii）と、内部離型剤（iv）とを２時間以下の時間で混合する、請求項１に記載の光学材料用重合性組成物の製造方法。
【請求項３】
工程Ｃにおいて、重合触媒（vi）が前記光学材料用重合性組成物中に２００〜５００ｐｐｍ含まれるように添加される、請求項１または２に記載の光学材料用重合性組成物の製造方法。
【請求項４】
工程Ａは、
ポリイソシアネート化合物（ｉ）と、重合体（ii）とを混合し、次いでフォトクロミック化合物（iii）と、内部離型剤（iv）とを混合する工程を含む、請求項１〜３のいずれかに記載の光学材料用重合性組成物の製造方法。
【請求項５】
工程Ａの混合温度は１０〜２５℃である、請求項１〜４のいずれかに記載の光学材料用重合性組成物の製造方法。
【請求項６】
フォトクロミック化合物（iii）がナフトピラン系化合物である、請求項１〜５のいずれかに記載の光学材料用重合性組成物の製造方法。
【請求項７】
ポリイソシアネート化合物（ｉ）は、ペンタメチレンジイソシアネート、ヘキサメチレンジイソシアネート、キシリレンジイソシアネート、ビス（イソシアナトシクロヘキシル）メタン、イソホロンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、４，４'−ジフェニルメタンジイソシアネート、およびフェニレンジイソシアネートから選択される少なくとも１種である、請求項１〜６のいずれかに記載の光学材料用重合性組成物の製造方法。
【請求項８】
重合体（ii）は、下記一般式（iiａ）で表される化合物である、請求項１〜７のいずれかに記載の光学材料用重合性組成物の製造方法。
【化２】
2020158813.tif 000022
（一般式（iiａ）中、Ｒ１およびＲ２は、水素原子あるいは炭素数１〜１８のアルキル基を表し、少なくともどちらか一方は水素原子である。複数存在するＲ１同士は同一または相異なっていてもよく、複数存在するＲ２同士は同一または相異なっていてもよい。ｍは１５以上５００以下の整数を示す。）
【請求項９】
ポリチオール化合物（ｖ）は、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、ペンタエリスリトールテトラキス（２−メルカプトアセテート）、ペンタエリスリトールテトラキス（３−メルカプトプロピオネート）、ビス（メルカプトエチル）スルフィド、２，５−ジメルカプトメチル−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンから選択される少なくとも１種である、請求項１〜８のいずれかに記載の光学材料用重合性組成物の製造方法。
【請求項１０】
請求項１〜９のいずれかに記載の製造方法に記載の工程と、
得られた前記光学材料用重合性組成物を注型重合することによりレンズ基材を形成する工程を含む、プラスチックレンズの製造方法。
【請求項１１】
ポリイソシアネート化合物（ｉ）と、
下記一般式（ii）で表される重合体（ii）と、
フォトクロミック化合物（iii）と、
内部離型剤（iv）と、
ポリチオール化合物（ｖ）と、
重合触媒（vi）と、を含み、
内部離型剤（iv）を５００〜３０００ｐｐｍ、重合触媒（vi）を１２０〜５００ｐｐｍの量で含む、光学材料用重合性組成物。
【化３】
2020158813.tif 000023
（一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
【請求項１２】
内部離型剤（iv）は、酸性リン酸エステルを含む、請求項１１に記載の光学材料用重合性組成物。
【発明の詳細な説明】
【技術分野】
【０００１】
本発明は、光学材料用重合性組成物の製造方法に関する。
【背景技術】
【０００２】
プラスチックレンズは、軽量で割れ難く、染色が可能なため眼鏡レンズ、カメラレンズ等の光学材料として急速に普及してきており、これまでに様々なプラスチック材料を用いたレンズ用成形体が開発され使用されている。【０００３】
代表的な例としては、ジエチレングリコールビスアリルカーボネートやジアリルイソフタレートから得られるアリル樹脂や、（メタ）アクリレートから得られる（メタ）アクリル樹脂、イソシアネートとチオールから得られるポリチオウレタン樹脂が挙げられる。【０００４】
また近年、様々な機能が付与された高機能プラスチックレンズが開発されてきており、例えば有害な波長の光を遮断するレンズ、表面の傷つきが抑制されたレンズ、あるいは気温差によって発生するレンズ表面の曇りが抑制されたレンズが知られている。フォトクロミック性能を有するプラスチックレンズもそのような高機能プラスチックレンズの一つであり、開発が進められている。このようなフォトクロミック性能を有するプラスチックレンズを用いることにより、屋内では普通の透明色の眼鏡として機能し、屋外では太陽光（紫外線）に反応してレンズがグレー、ブラウンに色が付き、まぶしさから目を守る機能を発現する眼鏡を得ることができる。この眼鏡はサングラスのように屋内・屋外でメガネをかけ直す必要がなく、一つのメガネで屋内・屋外の両方での使用に対応することが可能な高機能な眼鏡であり、近年、その需要が世界的に拡大してきている。【０００５】
このようなフォトクロミック性能を有するプラスチックレンズには、着色および消色の応答性が速いことおよび良好な着色性能を発揮することが要求されている。
例えば、特定の脂肪族、脂環族イソシアネートを用いることにより、フォトクロミック化合物を含むウレタン樹脂系光学材料またはチオウレタン樹脂系光学材料およびプラスチックレンズを、フォトクロミック化合物の性能低下を起こすことなく得ることができる（特許文献１）。【０００６】
さらに、特定のポリオール化合物を含む光学材料用重合性組成物によれば、フォトクロミック化合物の性能低下を起こすことなく、優れたフォトクロミック性能を発揮するとともに、機械的強度などの物性にも優れた、フォトクロミック化合物を含むポリウレタン系光学材料またはポリチオウレタン系光学材料を得ることができる（特許文献２）。【０００７】
また、光学材料用重合性組成物または光学材料用樹脂中でのフォトクロミック化合物の凝集を抑制して分散性を改善することにより、樹脂のフォトクロミック性能を向上させる技術が提案されている。そのような技術として、例えば、フォトクロミック化合物をポリマーで包含する重合体微粒子が提案されている（特許文献３〜７）。また、フォトクロミック化合物を包含するナノパーティクルを含む屈折率が１．５９５から１．６９５の光学材料用樹脂も提案されている（特許文献８）。さらに、特定の重合体と、フォトクロミック化合物と、重合反応性化合物とを含む光学材料用重合性組成物、当該組成物の製造方法が提案されている（特許文献９）。当該文献には、当該組成物から得られる成形体中に重合体微粒子が含まれ、この重合体微粒子中にフォトクロミック化合物が内包されることも記載されている。
【先行技術文献】
【特許文献】
【０００８】
【特許文献１】国際公開第２０１４／００２８４４号
【特許文献２】国際公開第２０１５／１１５６４８号
【特許文献３】国際公開第２０１４／００７１５４号
【特許文献４】特表２００８−５０６０３１号公報
【特許文献５】特開昭６４−２９４８９号公報
【特許文献６】特開平１-１５２１８２号公報
【特許文献７】ＤＥ１０２００９０５２９８６
【特許文献８】国際公開第２００４／０１１５０６号
【特許文献９】国際公開第２０１８／０７０３８３号
【非特許文献】
【０００９】
【非特許文献１】P. Alexandridis, T.A. Hatton/Colloids Surfaces A: Physicochem. Eng. Aspects 96 (1995) 1-46
【非特許文献２】Phys. Chem. Chem. Phys., 1999, 1, 3331-3334
【発明の概要】
【発明が解決しようとする課題】
【００１０】
しかしながら、特許文献３〜９に記載の従来の技術においては、重合性組成物から得られる光学材料に、白濁の発生により透明性に影響を与えたり、また微細な凝集物が生成したり、光学歪み（脈理）が発生する場合があるなど、改善の余地があった。
【課題を解決するための手段】
【００１１】
本発明者らは、重合性組成物の製造条件に着目し、特定の重合体と、フォトクロミック化合物とを所定の条件で混合することにより得られた光学材料用重合性組成物は、白濁が抑制され、さらに微細な凝集物の生成や光学歪みの発生が抑制された光学材料を提供できることを見出し、本発明を完成した。
すなわち、本発明は、以下に示すことができる。【００１２】
［１］  ポリイソシアネート化合物（ｉ）と、下記一般式（ii）で表される重合体（ii）と、フォトクロミック化合物（iii）と、内部離型剤（iv）とを、混合する工程Ａと、
工程Ａで得られた混合液に、ポリチオール化合物（ｖ）を混合する工程Ｂと、
工程Ｂで得られた混合液に、さらに重合触媒（vi）を混合して光学材料用重合性組成物を得る工程Ｃと、
を含み、
工程Ａにおいて、内部離型剤（iv）が前記光学材料用重合性組成物中に５００〜３０００ｐｐｍ含まれるように添加され、
工程Ｃにおいて、重合触媒（vi）が前記光学材料用重合性組成物中に１２０〜５００ｐｐｍ含まれるように添加される、光学材料用重合性組成物の製造方法。
【化１】
2020158813.tif 000003
（一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
［２］  工程Ａにおいて、ポリイソシアネート化合物（ｉ）と、重合体（ii）と、フォトクロミック化合物（iii）と、内部離型剤（iv）とを２時間以下の時間で混合する、［１］に記載の光学材料用重合性組成物の製造方法。
［３］  工程Ｃにおいて、重合触媒（vi）が前記光学材料用重合性組成物中に２００〜５００ｐｐｍ含まれるように添加される、［１］または［２］に記載の光学材料用重合性組成物の製造方法。
［４］  工程Ａは、
ポリイソシアネート化合物（ｉ）と、重合体（ii）とを混合し、次いでフォトクロミック化合物（iii）と、内部離型剤（iv）とを混合する工程を含む、［１］〜［３］のいずれかに記載の光学材料用重合性組成物の製造方法。
［５］  工程Ａの混合温度は１０〜２５℃である、［１］〜［４］のいずれかに記載の光学材料用重合性組成物の製造方法。
［６］  フォトクロミック化合物（iii）がナフトピラン系化合物である、［１］〜［５］のいずれかに記載の光学材料用重合性組成物の製造方法。
［７］  ポリイソシアネート化合物（ｉ）は、ペンタメチレンジイソシアネート、ヘキサメチレンジイソシアネート、キシリレンジイソシアネート、ビス（イソシアナトシクロヘキシル）メタン、イソホロンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、４，４'−ジフェニルメタンジイソシアネート、およびフェニレンジイソシアネートから選択される少なくとも１種である、［１］〜［６］のいずれかに記載の光学材料用重合性組成物の製造方法。
［８］  重合体（ii）は、下記一般式（iiａ）で表される化合物である、［１］〜［７］のいずれかに記載の光学材料用重合性組成物の製造方法。
【化２】
2020158813.tif 000004
（一般式（iiａ）中、Ｒ１およびＲ２は、水素原子あるいは炭素数１〜１８のアルキル基を表し、少なくともどちらか一方は水素原子である。複数存在するＲ１同士は同一または相異なっていてもよく、複数存在するＲ２同士は同一または相異なっていてもよい。ｍは１５以上５００以下の整数を示す。）
［９］  ポリチオール化合物（ｖ）は、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、ペンタエリスリトールテトラキス（２−メルカプトアセテート）、ペンタエリスリトールテトラキス（３−メルカプトプロピオネート）、ビス（メルカプトエチル）スルフィド、２，５−ジメルカプトメチル−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンから選択される少なくとも１種である、［１］〜［８］のいずれかに記載の光学材料用重合性組成物の製造方法。
［１０］  ［１］〜［９］のいずれかに記載の製造方法に記載の工程と、
得られた前記光学材料用重合性組成物を注型重合することによりレンズ基材を形成する工程を含む、プラスチックレンズの製造方法。
［１１］  ポリイソシアネート化合物（ｉ）と、
下記一般式（ii）で表される重合体（ii）と、
フォトクロミック化合物（iii）と、
内部離型剤（iv）と、
ポリチオール化合物（ｖ）と、
重合触媒（vi）と、を含み、
内部離型剤（iv）を５００〜３０００ｐｐｍ、重合触媒（vi）を１２０〜５００ｐｐｍの量で含む、光学材料用重合性組成物。
【化３】
2020158813.tif 000005
（一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。）
［１２］  内部離型剤（iv）は酸性リン酸エステルを含む、［１１］に記載の光学材料用重合性組成物。
【発明の効果】
【００１３】
本発明の製造方法により得られた光学材料用重合性組成物によれば、透明性に優れ、微細な凝集物の生成や光学歪みの発生が抑制された、優れたフォトクロミック性能を備える光学材料を得ることができる。
【発明を実施するための形態】
【００１４】
以下、本発明を実施の形態に基づき説明する。
本実施形態の光学材料用重合性組成物の製造方法は、
ポリイソシアネート化合物（ｉ）と、下記一般式（ii）で表される重合体（ii）と、フォトクロミック化合物（iii）と、内部離型剤（iv）とを、混合する工程Ａと、
工程Ａで得られた混合液に、ポリチオール化合物（ｖ）を混合する工程Ｂと、
工程Ｂで得られた混合液に、さらに重合触媒（vi）を混合して光学材料用重合性組成物を得る工程Ｃと、を含む。
工程Ａにおいては、内部離型剤（iv）が前記光学材料用重合性組成物中に５００〜３０００ｐｐｍ含まれるように添加され、工程Ｃにおいては、重合触媒（vi）が前記光学材料用重合性組成物中に１２０〜５００ｐｐｍ含まれるように添加される。
【００１５】
【化４】
2020158813.tif 000006
【００１６】
一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。
【００１７】
＜工程Ａ＞
本工程においては、ポリイソシアネート化合物（ｉ）と、下記一般式（ii）で表される重合体（ii）と、フォトクロミック化合物（iii）と、内部離型剤（iv）とを混合する。
【００１８】
内部離型剤（iv）は、光学材料用重合性組成物中に５００〜３０００ｐｐｍ、好ましくは５００〜１０００ｐｐｍ含まれるように添加される。
【００１９】
上記の条件で混合することにより、透明性に優れ、微細な凝集物の生成や光学歪みの発生が抑制された、優れたフォトクロミック性能を備える光学材料を得ることができる。
【００２０】
混合温度は、本発明の効果の観点から、１０〜２５℃、好ましくは１５〜２０℃とすることができる。
混合方法は特に限定されず、従来公知の方法で混合することができ、公知の手段で攪拌する方法等を採用することができる。攪拌回転数は、用いる攪拌手段やスケールにより適宜調整することが好ましいが、１００〜２５０ｒｐｍ程度である。
【００２１】
本工程は、ポリイソシアネート化合物（ｉ）と、重合体（ii）と、フォトクロミック化合物（iii）と、内部離型剤（iv）とを混合することができれば、その添加順序は特に限定されず、一括に添加して混合してもよく、任意の順番で添加して混合することもできる。
【００２２】
本実施形態においては、本発明の効果の観点から、ポリイソシアネート化合物（ｉ）と、重合体（ii）とを混合し、次いで、得られた混合液に、フォトクロミック化合物（iii）と、内部離型剤（iv）とを混合することが好ましい。ポリイソシアネート化合物（ｉ）と、重合体（ii）とを最初に混合することにより、透明性により優れ、微細な凝集物の生成や光学歪みの発生がさらに抑制される。
【００２３】
添加方法は特に限定されず、一括添加、分割添加、連続添加等により添加することができる。本実施形態においては、上記の混合順において、各成分を各々一括添加することが好ましい。
【００２４】
混合時間は、特に限定されないが、２時間以下、好ましくは１．５時間以下、より好ましくは１時間以下、特に好ましくは３０分以下の時間とすることができる。混合時間の下限値は特に限定されないが、５分以上、好ましくは１５分以上である。
なお、混合時間は、全成分が添加された後の時間である。
以下、各成分について説明する。
【００２５】
［ポリイソシアネート化合物（ｉ）］
本実施形態において、ポリイソシアネート化合物（ｉ）は、イソシアナト基を２個以上有する化合物であり、本発明の効果を得ることができれば特に限定されず様々な化合物を用いることができる。
【００２６】
本実施形態におけるポリイソシアネート化合物（ｉ）としては、例えば、テトラメチレンジイソシアネート、ペンタメチレンジイソシアネート、ヘキサメチレンジイソシアネート、ヘプタメチレンジイソシアネート、オクタメチレンジイソシアネート、２，２，４−トリメチルヘキサメチレンジイソシアネート、２，４，４−トリメチルヘキサメチレンジイソシアネート、リジンジイソシアナトメチルエステル、リジントリイソシアネート、キシリレンジイソシアネート等の脂肪族ポリイソシアネート化合物；
イソホロンジイソシアネート、ビス（イソシアナトメチル）シクロヘキサン、ビス（イソシアナトシクロヘキシル）メタン、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
トリレンジイソシアネート、４，４'−ジフェニルメタンジイソシアネート、ジフェニルスルフィド−４，４−ジイソシアネート、フェニレンジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物；等を挙げることができ、１種または２種以上を組み合わせて用いることができる。
【００２７】
本実施形態におけるポリイソシアネート化合物（ｉ）としては、本発明の効果の観点から、ペンタメチレンジイソシアネート、ヘキサメチレンジイソシアネート、キシリレンジイソシアネート、ビス（イソシアナトシクロヘキシル）メタン、イソホロンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、４，４'−ジフェニルメタンジイソシアネート、およびフェニレンジイソシアネートから選択される少なくとも１種であることが好ましい。
【００２８】
［重合体（ii）］
本実施形態の重合体（ii）は、下記一般式（ii）で表される。
【００２９】
【化５】
2020158813.tif 000007
【００３０】
一般式（ii）中、Ａ１、Ａ２はそれぞれ異なるポリマー鎖を表す。Ｒ１はｎ価の有機基であり、Ｒ２は２種類のポリマー鎖を連結する連結基であり、Ｒ３は有機基である。ｎは１〜６の整数である。
【００３１】
ポリマー鎖としては、ポリアルキレン鎖、ポリエステル鎖、ポリシロキサン鎖、ポリエチレンイミン鎖、ポリアルキレンオキシド鎖等を挙げることができる。ポリマー鎖としては、ポリアルキレンオキシド鎖が好ましい。
【００３２】
ポリマー鎖であるポリアルキレン鎖としては、ポリエチレン鎖、ポリプロピレン鎖、ポリスチレン鎖、ポリ（メタ）アクリル酸エステル鎖、ポリ（メタ）アクリル酸鎖、ポリメチレンインダン鎖等を挙げることができる。
【００３３】
ポリマー鎖であるポリエステル鎖としては、ポリα−アセトラクトン鎖、ポリβ−プロピオラクトン鎖、ポリγ−ブチロラクトン鎖、ポリδ−バレロラクトン鎖、ポリε−カプロラクトン鎖、ポリ乳酸鎖、ポリグリコール酸鎖、ポリ乳酸グリコール酸共重合体鎖、ポリエチレンテレフタレート鎖等を挙げることができる。
ポリマー鎖であるポリシロキサン鎖としては、ポリジメチルシロキサン鎖、ポリメチルフェニルシロキサン鎖等を挙げることができる。
【００３４】
ポリマー鎖であるポリエチレンイミン鎖としては、ポリエチレンイミン鎖、ポリプロピオニルアジリジン鎖、ポリアセチルアジリジン鎖、ポリホルミルアジリジン鎖等を挙げることができる。
ポリマー鎖であるポリアルキレンオキシド鎖としては、ポリエチレングリコール鎖、ポリプロピレングリコール鎖、ポリブチレングリコール鎖、ポリペンテングリコール鎖、ポリヘキセングリコール鎖、ポリヘプテングリコール鎖等を挙げることができる。また、ｎが２以上の場合、複数のＡ１、Ａ２はそれぞれ異なるポリアルキレンオキシド鎖を有していてもよい。
【００３５】
Ｒ１は１〜６価の有機基である。
１価の有機基としては、メトキシ基、エトキシ基、１−プロパノキシ基、２−プロパノキシ基、メトキシエトキシ基などのアルコキシ基、メチルメルカプト基、エチルメルカプト基などのアルキルチオ基、アセチル基などが挙げられる。
【００３６】
２価の有機基としては、エチレングリコレート基、プロピレングリコレート基、ブチレングリコレート基などの２官能アルコキシ基、エタンジチオレート基、プロパンジチオレート基などの２官能チオレート基等が挙げられる。
【００３７】
３官能の有機基としては、グリセロレート基、トリオキシエチルアミン基、トリオキシエチル（アルキル）アンモニウム塩などの３官能アルコキシ基等が挙げられる。
【００３８】
４官能の有機基としては、エチレンジアミノ基やそのアルキルアンモニウム塩などの４価のアミノ基、テトラオキシエチレンジアミン基、ペンタエリスリトールのオキシ体などの４価のアルコキシ基が挙げられる。
６官能の有機基としては、ジペンタエリスリトールのオキシ体等が挙げられる。
Ｒ２は２種類のポリマー鎖を連結する炭素数1〜１０の２価の連結基である。
【００３９】
２価の連結基としては、エチレングリコール基、プロピレングリコール基などのエーテル型連結基、βメルカプトプロピオン酸と（メタ）アクリル酸基とのマイケル付加体のようなビスカルボキシレート型の連結基、グリコール酸基のようなエーテルカルボキシレート型連結基などが挙げられ、ブロックコポリマーの合成方法に応じて任意の連結基を用いることができる。
【００４０】
Ｒ３は末端官能基であり、重合体（ii）の分散性に影響を及ぼす。組成物の重合後にナノドメインの分散状態を維持する観点から、Ｒ３はポリイソシアネート化合物（ｉ）およびポリチオール化合物（ｖ）の重合性官能基と反応性を有する重合性有機基が好ましい。
【００４１】
このような重合性有機基の例としてはヒドロキシエチル基、ヒドロキシプロピル基、ヒドロキシブチル基、ジヒドロキシプロピル基のような水酸基を有する有機基；アミノエチル基、アミノプロピル基のようなアミノ基を有する有機基：メルカプトエチル基、メルカプトプロピオン酸基、メルカプトエチルカルボニル基、メルカプトプロピルカルボニル基、チオグリコール酸基のようなメルカプト基を有する有機基；グリシジルエーテル基のようなエポキシ基を有する有機基；チオグリシジルエーテル基のようなチオエポキシ基を有する有機基；グリコール酸エーテルのようなカルボン酸を有する有機基；ビニル基、アリル基、アクリレート基、メタクリレート基のような末端に不飽和二重結合を有する有機基；プロパルギル基のような末端に不飽和三重結合を有する有機基等が挙げられる。
なお、Ｒ３は、ブロックコポリマーの種類によっては、前記重合性官能基と反応性が無くてもよい場合もある。
【００４２】
反応性が無い有機基としては、メトキシメチル基、メトキシエチル基、メトキシプロピル基、メトキシブチル基、エトキシメチル基、エトキシエチル基、エトキシプロピル基、エトキシブチル基、プロピオキシメチル基、プロピオキシエチル基、プロピオキシプロピル基、プロピオキシブチル基、ブチロキシメチル基、ブチロキシエチル基、ブチロキシプロピル基、ブチロキシブチル基などが挙げられる。
一般式（ii）で表される重合体（ii）の具体的な例としては、下記一般式（iiａ）で表される化合物、化合物（ａ）〜（ｂ）等を挙げることができる。
【００４３】
（一般式（iiａ）で表される化合物）
本実施形態においては、一般式（ii）で表される重合体（ii）として下記一般式（iiａ）で表される化合物を用いることができる。
【００４４】
【化６】
2020158813.tif 000008
【００４５】
一般式（iiａ）中、Ｒ１およびＲ２は、水素原子あるいは炭素数１〜１８のアルキル基を表し、少なくともどちらか一方は水素原子である。複数存在するＲ１同士は同一または相異なっていてもよく、複数存在するＲ２同士は同一または相異なっていてもよい。ｍは１５以上５００以下、好ましくは３０以上５００以下の整数を示す。
一般式（iiａ）で表される化合物としては、数平均分子量が１５０以上、好ましくは２００以上のものを用いることができる。
【００４６】
一般式（iiａ）で表される化合物としては、具体的に下記一般式（iiａ−１）で表される化合物を用いることができる。具体的には、一般式（ii）において、Ｒ１がアルキレン（Ｃ２〜Ｃ２０）グリコレート基であり、Ａ１がポリアルキレン（Ｃ２〜Ｃ２０）グリコール鎖、Ｒ２がオキシプロピレン基、Ａ２がポリエチレングリコール鎖であり、Ｒ３がヒドロキシエチレン基、ｎがプロピレングリコレート基の価数の２の場合、当該化合物は下記一般式（iiａ−１）で表される。
【００４７】
【化７】
2020158813.tif 000009
【００４８】
一般式（iiａ−１）中、Ｒ３およびＲ４は、水素原子あるいは炭素数１〜１８のアルキル基を表し、少なくともどちらか一方は水素原子である。a＋cは２以上６００以下、好ましくは２以上４００以下の整数であり、ｂは１以上３００以下、好ましくは１以上１００以下の整数を表す。複数存在するＲ３およびＲ４は、同一でも異なっていてもよい。
【００４９】
このような化合物の例としてはＢＡＳＦ社製のプルロニック（Ｐｌｕｒｏｎｉｃ）シリーズなどが挙げられる。プルロニックに含まれる化合物の構造は非特許文献１に示される。
なお、一般式（iiａ）で表される化合物の末端水酸基は、ポリイソシアネート化合物（ｉ）等の重合性化合物と反応する場合もある。
【００５０】
一般式（iiａ）で表される化合物は、１種または２種以上を組み合わせて用いることができる。
【００５１】
（化合物（ａ）〜（ｂ））
本実施形態においては、一般式（ii）で表される重合体（ii）として化合物（ａ）〜（ｂ）を用いることができる。重合体（ii）は、以下の化合物（ａ）および（ｂ）から選択される１種または２種以上を組み合わせて用いることができる。
【００５２】
（ａ）二官能ブロックポリオール
一般式（ii）において、Ｒ１がプロピレングリコレート基であり、Ａ１がポリプロピレングリコール鎖、Ｒ２がオキシプロピレン基、Ａ２がポリエチレングリコール鎖であり、Ｒ３がヒドロキシエチレン基、ｎがプロピレングリコレート基の価数の２の場合、当該化合物は下記一般式（ａ−１）で表される。
【００５３】
【化８】
2020158813.tif 000010
【００５４】
一般式（ａ−１）中、a、ｂ、ｃはそれぞれユニット数を示し、それぞれ独立に３以上３００以下の整数である。
このような化合物の例としてはPluronicシリーズ（ＢＡＳＦ社製）などが挙げられる。
【００５５】
類似の化合物として、一般式（ii）において、Ｒ１がエチレングリコレート基であり、Ａ１がポリエチレングリコール鎖、Ｒ２がオキシエチレン基、Ａ２がポリプロピレングリコール鎖であり、Ｒ３がヒドロキシプロピレン基、ｎがプロピレングリコレート基の価数の２の場合、当該化合物は下記一般式（ａ−２）で表される。
【００５６】
【化９】
2020158813.tif 000011
【００５７】
一般式（ａ−２）中、a、ｂ、ｃはそれぞれユニット数を示し、それぞれ独立に３以上３００以下の整数である。
このような化合物の例としてはPluronic  Rシリーズ（ＢＡＳＦ社製）などが挙げられる。
【００５８】
（ｂ）３官能ブロックポリオール
一般式（ii）において、Ｒ１がグリセロレート基であり、Ａ１がポリプロピレングリコール鎖、Ｒ２がオキシプロピレン基、Ａ２がポリエチレングリコール鎖であり、Ｒ３がヒドロキシエチレン基、ｎがグリセロール基の価数の３の場合、当該化合物は下記一般式（ｂ−１）で表される。
【００５９】
【化１０】
2020158813.tif 000012
【００６０】
一般式（ｂ−１）中、ｂ、ｃはそれぞれユニット数を示し、それぞれ独立に３以上３００以下の整数である。＊は結合手を示す。
このような化合物の例としては、グリセロールポリプロピレンオキシドブロックポリエチレンオキシド（Aldrich社製）などが挙げられる。
また、式中Ｑにおいて、プロピレンオキシド鎖とエチレンオキシド鎖が入れ替わった下記一般式（ｂ−２）で表される化合物も例として挙げられる。
【００６１】
【化１１】
2020158813.tif 000013
【００６２】
本実施形態においては、重合体として一般式（ii）で表される重合体（ii）から選択される１種または２種以上を組み合わせて用いることができる。
【００６３】
本実施形態においては、重合反応性化合物（ポリイソシアネート化合物（ｉ）および後述するポリチオール化合物（ｖ））１００重量部に対して、一般式（ii）の重合体（ii）を０．０１〜５０重量部、好ましくは０．０５〜２０重量部、好ましくは０．１〜１０重量部含むことができる。
【００６４】
［フォトクロミック化合物（iii）］
フォトクロミック化合物（iii）は特定波長の光照射により、分子構造が可逆的に変化し、それに伴って吸光特性（吸収スペクトル）が変化する。本実施形態で用いるフォトクロミック化合物（iii）としては、特定の波長の光に対して吸光特性（吸収スペクトル）が変化する化合物が挙げられる。
【００６５】
本実施形態において、フォトクロミック化合物（iii）としては、特に制限はなく、フォトクロミックレンズに使用しうる従来公知の化合物の中から、任意のものを適宜選択して用いることができる。例えば、スピロピラン系化合物、スピロオキサジン系化合物、フルギド系化合物、ナフトピラン系化合物、ビスイミダゾール化合物等から所望の着色に応じて、１種または２種以上を用いることができる。本実施形態においては、フォトクロミック化合物（iii）としてナフトピラン系化合物を用いることが好ましい。
【００６６】
本実施形態においては、一般式（１）および一般式（２）から選択される少なくとも１種のフォトクロミック化合物を用いることが好ましい。
ＰＣ-Ｌ-Ｃｈａｉｎ              （１）
ＰＣ-Ｌ-Ｃｈａｉｎ-Ｌ'-ＰＣ'  （２）
ＰＣとＰＣ'は一般式（３）〜（６）の化合物から誘導される１価の基を示す。ＰＣとＰＣ'は同一でも異なっていてもよい。
【００６７】
【化１２】
2020158813.tif 000014
【００６８】
式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。
【００６９】
置換されてもよいＣ１〜Ｃ２０の脂肪族基としては、直鎖あるいは分枝鎖状のＣ１〜Ｃ１０アルキル基、直鎖あるいは分枝鎖状のＣ１〜Ｃ１０アルコキシ基、直鎖あるいは分枝鎖状のＣ２〜Ｃ１０アルケニル基、Ｃ１〜Ｃ１０ヒドロキシアルキル基、Ｃ１〜Ｃ１０ヒドロキシアルコキシ基、Ｃ１〜Ｃ１０アルコキシ基で置換されたＣ１〜Ｃ１０アルキル基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ１０アルキルアミノ基、Ｃ１〜Ｃ１０アミノアルキル基、直鎖あるいは分枝鎖状のＣ１〜Ｃ２０アルコキシカルボニル基等を挙げることができる。
【００７０】
置換されてもよいＣ３〜Ｃ２０の脂環族基として、Ｃ３〜Ｃ２０のシクロアルキル基、Ｃ６〜Ｃ２０のビシクロアルキル基等を挙げることができる。
置換されてもよいＣ６〜Ｃ２０の芳香族有機基としては、フェニル基、Ｃ７〜Ｃ１６アルコキシフェニル基、アリールアミノ基、ジアリールアミノ基、アリールＣ１〜Ｃ５アルキルアミノ基、環状アミノ基、アリールカルボニル基、アロイル基等を挙げることができる。
【００７１】
Ｒ１とＲ２として、好ましくは、水素原子；ハロゲン原子； 
直鎖あるいは分枝鎖状のＣ１〜Ｃ１０アルキル基、直鎖あるいは分枝鎖状のＣ１〜Ｃ１０アルコキシ基、Ｃ１〜Ｃ１０ヒドロキシアルコキシ基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ５アルキルアミノ基等の、置換されてもよいＣ１〜Ｃ２０の脂肪族基；
フェニル基、Ｃ７〜Ｃ１６アルコキシフェニル基、Ｃ１〜Ｃ５ジアルキルアミノ基、アリールアミノ基、ジアリールアミノ基、アリールＣ１〜Ｃ５アルキルアミノ基、環状アミノ基等の、置換されてもよいＣ６〜Ｃ２０の芳香族有機基；等を挙げることができる。Ｒ１とＲ２は、それぞれ同一でも異なってもよい。
【００７２】
Ｒ３として、好ましくは、水素原子；ハロゲン原子；カルボキシル基；アセチル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、ホルミル基、アロイル基等の、置換されてもよいＣ６〜Ｃ２０の芳香族有機基；等を挙げることができる。
【００７３】
Ｒ４として、好ましくは、水素原子；ハロゲン原子；カルボキシル基；アセチル基；ホルミル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、アロイル基、フェニル基、Ｃ７〜Ｃ１６アルコキシフェニル基、Ｃ１〜Ｃ１０ジアルコキシフェニル基、Ｃ１〜Ｃ１０アルキルフェニル基、Ｃ１〜Ｃ１０ジアルキルフェニル基等の、置換されてもよいＣ６〜Ｃ２０の芳香族有機基；等を挙げることができる。
【００７４】
Ｒ３とＲ４は互いに結合してもよい。Ｒ３とＲ４が互いに結合して環構造を形成する場合、一般式（７）または（８）が挙げられる。点線部分がＲ３が結合している炭素原子とＲ４が結合している炭素原子との間の結合を表す。
【００７５】
【化１３】
2020158813.tif 000015
【００７６】
Ｒ５、Ｒ６、Ｒ７、Ｒ８、Ｒ９、Ｒ１０、Ｒ１４、Ｒ１５、Ｒ１６は、Ｒ１、Ｒ２と同様な官能基を示す。複数存在するＲ５〜Ｒ７とは同一でも異なっていてもよい。
【００７７】
Ｒ１１として、好ましくは、水素原子；ハロゲン原子；
直鎖あるいは分枝鎖状のＣ１〜Ｃ２０アルキル基、Ｃ１〜Ｃ５ハロアルキル基、Ｃ１〜Ｃ５ジハロアルキル基、Ｃ１〜Ｃ５トリハロアルキル基等の、置換されてもよいＣ１〜Ｃ２０の脂肪族基；
Ｃ３〜Ｃ２０のシクロアルキル基、Ｃ６〜Ｃ２０のビシクロアルキル基、Ｃ１〜Ｃ５アルキル基で置換されたＣ３〜Ｃ２０シクロアルキル基、Ｃ１〜Ｃ５アルキル基で置換されたＣ６〜Ｃ２０のビシクロアルキル基等の、置換されてもよいＣ３〜Ｃ２０の脂環族基；
Ｃ１〜Ｃ５アルキル基で置換されたアリール基等の、置換されてもよいＣ６〜Ｃ２０の芳香族有機基；等を挙げることができる。
【００７８】
Ｒ１２とＲ１３として、好ましくは、水素原子；ハロゲン原子；
Ｃ１〜Ｃ１０アルキル基、Ｃ１〜Ｃ５アルキルアルコキシカルボニル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００７９】
Ｒ１７とＲ１８として、好ましくは、水素原子；ハロゲン原子；
直鎖あるいは分枝鎖状のＣ１〜Ｃ１０アルキル基、Ｃ１〜Ｃ１０ヒドロキシアルキル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００８０】
一般式（１）または（２）のＬとＬ'は、オキシエチレン鎖、オキシプロピレン鎖、（チオ）エステル基、（チオ）アミド基から選択される少なくとも１種の基を含む２価の有機基を示す。
具体的には、ＬとＬ'は、一般式（９）〜（１５）で表される。ＬとＬ'は同一でも異なっていてもよい。
【００８１】
【化１４】
2020158813.tif 000016
【００８２】
式（９）〜（１５）中、
Ｙは、酸素、硫黄を示す。
Ｒ１９は、水素、直鎖あるいは分枝鎖状のＣ１〜Ｃ１０アルキル基を示す。
Ｒ２０は、直鎖あるいは分枝鎖状のＣ１〜Ｃ１０アルキル基を示す。
ｐは、０〜１５の整数を示し、ｒは、０〜１０の整数を示す。
Ｑは、直鎖あるいは分枝鎖状のＣ１〜Ｃ１０アルキレン基、Ｃ１〜Ｃ１０アルケニレン基、1,2-、1,3-、1,4-位の置換アリール基から誘導される２価の基、置換ヘテロアリール基から誘導される２価の基等を示す。
＊１、＊２は結合手を表し、＊１は「Ｃｈａｉｎ」で表される１価または２価の有機基と結合し、＊２はＰＣまたはＰＣ' で表される１価の有機基と結合する。
【００８３】
一般式（１）または（２）の「Ｃｈａｉｎ」は、ポリシロキサン鎖、ポリオキシアルキレン鎖から選択される少なくとも１種の鎖を含む１価または２価の有機基を示す。
ポリシロキサン鎖としては、ポリジメチルシロキサン鎖、ポリメチルフェニルシロキサン鎖、ポリメチルヒドロシロキサン鎖等が挙げられる。
ポリオキシアルキレン鎖としては、ポリオキシエチレン鎖、ポリオキシプロピレン鎖、ポリオキシヘキサメチレン鎖等が挙げられる。
【００８４】
具体的には、
「Ｃｈａｉｎ」は、フォトクロミック化合物が一般式（１）の場合は、一般式（１６）または（１７）の１価の有機基を示す。
【００８５】
【化１５】
2020158813.tif 000017
【００８６】
「Ｃｈａｉｎ」は、フォトクロミック化合物が一般式（２）の場合、一般式（１８）または（１９）の２価の有機基を示す。
【００８７】
【化１６】
2020158813.tif 000018
【００８８】
式（１６）〜（１９）中、
Ｒ２１は、直鎖あるいは分枝鎖状のＣ１〜Ｃ１０アルキル基を示す。
Ｒ２２は、直鎖あるいは分枝鎖状のＣ１〜Ｃ１０アルキル基を示す。
Ｒ２３は、水素、メチル基、エチル基を示す。
ｎは４〜７５の整数を示し、ｍは１〜５０の整数を示す。
ｑは１〜３の整数を示す。
＊３、＊４は結合手を表し、＊３はＬで表される２価の有機基と結合し、＊４はＬ'で表される２価の有機基と結合する。
【００８９】
本実施形態のフォトクロミック化合物（iii）、ＷＯ２００９／１４６５０９公報、ＷＯ２０１０／２０７７０公報、ＷＯ２０１２／１４９５９９公報、ＷＯ２０１２／１６２７２５公報に記載の方法により得られる。
【００９０】
本実施形態のフォトクロミック（iii）としては、Ｖｉｖｉｍｅｄ社のＲｅｖｅｒｓａｃｏｌ Ｈｕｍｂｅｒ Ｂｌｕｅ(ポリジメチルシロキサン鎖、ナフトピラン系発色団（一般式３）)、Ｒｅｖｅｒｓａｃｏｌ Ｃａｌｄｅｒ Ｂｌｕｅ(ポリジメチルシロキサン鎖、ナフトピラン系発色団（一般式３）)、Ｒｅｖｅｒｓａｃｏｌ Ｔｒｅｎｔ Ｂｌｕｅ(ポリジメチルシロキサン鎖、ナフトピラン系発色団（一般式３）)、Ｒｅｖｅｒｓａｃｏｌ Ｐｅｎｎｉｎｅ Ｇｒｅｅｎ(ポリジメチルシロキサン鎖、ナフトピラン系発色団（一般式３）)、Ｒｅｖｅｒｓａｃｏｌ Ｈｅａｔｈ Ｇｒｅｅｎ(ポリオキシアルキレン鎖、ナフトピラン系発色団（一般式３）)、Ｒｅｖｅｒｓａｃｏｌ Ｃｈｉｌｌｉ Ｒｅｄ(ポリジメチルシロキサン鎖、ナフトピラン系発色団（一般式３）)、Ｒｅｖｅｒｓａｃｏｌ Ｗｅｍｂｌｅｙ Ｇｒｅｙ(ポリオキシアルキレン鎖、ナフトピラン系発色団（一般式３）)、Ｒｅｖｅｒｓａｃｏｌ Ｃａｙｅｎｎｅ Ｒｅｄ(ポリオキシアルキレン鎖、ナフトピラン系発色団（一般式３）)等が挙げられ、１種または２種以上組み合わせて用いることができる。本実施形態においては、Ｒｅｖｅｒｓａｃｏｌ Ｔｒｅｎｔ Ｂｌｕｅ、Ｒｅｖｅｒｓａｃｏｌ Ｈｅａｔｈ Ｇｒｅｅｎ、Ｒｅｖｅｒｓａｃｏｌ Ｃｈｉｌｌｉ Ｒｅｄ、Ｒｅｖｅｒｓａｃｏｌ Ｗｅｍｂｌｅｙ Ｇｒｅｙ、Ｒｅｖｅｒｓａｃｏｌ Ｃａｙｅｎｎｅ Ｒｅｄから選択される少なくとも１種を用いることが好ましい。
【００９１】
重合体（ii）とフォトクロミック化合物（iii）との重量比は特に限定されるものではないが、重合体（ii）１００重量部に対してフォトクロミック化合物（iii）が好ましくは０．０１〜１００重量部、より好ましくは１〜１０重量部である。
フォトクロミック化合物（iii）は、当該フォトクロミック化合物（iii）とポリイソシアネート化合物（ｉ）とのプレミックスにより添加することもできる。なお、本実施形態におけるポリイソシアネート化合物（ｉ）の使用全量は、プレミックスに用いられるポリイソシアネート化合物（ｉ）の量を含む。
【００９２】
［内部離型剤（iv）］
内部離型剤（iv）としては、本発明の効果を得ることができれば特に限定されず様々な化合物を用いることができる。
【００９３】
本実施形態においては、内部離型剤（iv）として、酸性リン酸エステルを用いることができる。酸性リン酸エステルとしては、リン酸モノエステル、リン酸ジエステルを挙げることができ、それぞれ単独または２種類以上混合して使用することできる。
内部離型剤（iv）として用いる酸性リン酸エステルは、一般式（iv）で表すことができる。
【００９４】
【化１７】
2020158813.tif 000019
【００９５】
一般式（iv）中、ｘは１または２の整数を示し、ｙは０〜１８の整数を示し、Ｒ２７は炭素数１〜２０のアルキル基を示し、Ｒ２８、Ｒ２９はそれぞれ独立に水素原子または、メチル基、エチル基を示す。［  ］ｘ内の炭素数は４から２０であることが好ましい。複数存在するＲ２７同士、複数存在するＲ２８同士、または複数存在するＲ２９同士は、同一でも異なっていてもよい。
【００９６】
一般式（iv）中のＲ２７としては、例えば、メタン、エタン、プロパン、ブタン、ペンタン、ヘキサン、へプタン、オクタン、ノナン、デカン、ウンデカン、ドデカン、テトラデカ
ン、へキサデカン等の直鎖の脂肪族化合物から誘導される有機残基、２−メチルプロパン、２−メチルブタン、２−メチルペンタン、３−メチルペンタン、３−エチルペンタン、２−メチルヘキサン、３−メチルヘキサン、３−エチルヘキサン、２−メチルへプタン、３−メチルへプタン、４−メチルへプタン、３−エチルへプタン、４−エチルへプタン、４−プロピルへプタン、２−メチルオクタン、３−メチルオクタン、４−メチルオクタン、３−エチルオクタン、４−エチルオクタン、４−プロピルオクタン等の分岐鎖の脂肪族化合物から誘導される有機残基、シクロペンタン、シクロへキサン、１，２−ジメチルシクロヘキサン、１，３−ジメチルシクロヘキサン、１，４−ジメチルシクロヘキサン等の脂環族化合物から誘導される有機残基等を挙げることができ、これらから選択される少なくとも一種を用いることができる。なお、これら例示化合物のみに限定されるものではない。酸性リン酸エステルは、少なくとも一種または二種以上の混合物を用いることができる。
【００９７】
上記一般式（iv）において、ｙは０または１が好ましい。
ｙが０の場合、Ｒ２７は、炭素数４〜１２の直鎖または分岐鎖アルキル基が好ましく、炭素数４〜１２の直鎖アルキル基がさらに好ましい。
ｙが１の場合、Ｒ２７は、炭素数１〜２０の直鎖または分岐鎖アルキル基が好ましく、炭素数３〜１２の直鎖または分岐鎖アルキル基が好ましい。
酸性リン酸エステルは、これらから選択される一種または二種以上の混合物として用いることができる。
【００９８】
酸性リン酸エステルとしては、ＺｅｌｅｃＵＮ（ＳＴＥＰＡＮ社製）、ＭＲ用内部離型剤（三井化学社製）、城北化学工業社製のＪＰシリーズ、東邦化学工業社製のフォスファノールシリーズ、大八化学工業社製のＡＰ、ＤＰシリーズ等を用いることができ、ＺｅｌｅｃＵＮ（ＳＴＥＰＡＮ社製）、ＭＲ用内部離型剤（三井化学社製）、城北化学工業社製のＪＰシリーズがより好ましい。
【００９９】
［その他の成分］
本工程においては、本実施形態における光学材料が長期間外部に曝されても変質しないようにするために、さらに紫外線吸収剤およびヒンダードアミン系光安定剤を添加することができる。
【０１００】
上記紫外線吸収剤は特に限定はされず、例えば、ベンゾトリアゾール系紫外線吸収剤、トリアジン系紫外線吸収剤、ベンゾフェノン系紫外線吸収剤、ベンゾエート系紫外線吸収剤、プロパンジオック酸エステル系紫外線吸収剤、オキサニリド系紫外線吸収剤等の種々の紫外線吸収剤を用いることができる。
【０１０１】
本工程においては、後述するように、フォトクロミック化合物（iii）以外にも、重合体（ii）から構成されるミクロ相分離構造体に内包される物質を添加することができる。そのような物質としては、金属微粒子等を挙げることができる。
ミクロ相分離構造体は、組成物中では凝集し易い物質の分散剤としての効果を発揮することもできる。
【０１０２】
本工程においては、さらに必要に応じて、赤外線吸収剤、ラジカル捕捉剤、酸化防止剤、重合禁止剤、調光ではない色素および染料、バインダー、分散剤、消泡剤、レベリング剤、ナノメートルサイズの有機または無機粒子等のさまざまな添加剤を加えても良い。
【０１０３】
＜工程Ｂ＞
工程Ｂにおいては、工程Ａで得られた混合液に、さらにポリチオール化合物（ｖ）を混合する。
【０１０４】
本工程は、ポリチオール化合物（ｖ）を混合することができれば、その添加方法は特に限定されず、一括添加、分割添加、連続添加等により添加することができる。また、混合方法は特に限定されず、従来公知の方法で混合することができ、公知の手段で攪拌する方法等を採用することができる。
【０１０５】
本工程において、混合する際の温度は工程Ａと同一でも異なっていてもよく、１０〜２５℃の範囲から適宜選択される。攪拌時間は、ポリチオール化合物（ｖ）が混合されれば特に限定されず、通常、１時間以内である。
【０１０６】
［ポリチオール化合物（ｖ）］
本実施形態において、ポリチオール化合物（ｖ）は、メルカプト基を２個以上有する化合物であり、本発明の効果を得ることができれば特に限定されず様々な化合物を用いることができる。
【０１０７】
本実施形態におけるポリチオール化合物（ｖ）としては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４-チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；等を挙げることができ、１種または２種以上を組み合わせて用いることができる。
【０１０８】
本実施形態におけるポリチオール化合物（ｖ）としては、本発明の効果の観点から、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、ペンタエリスリトールテトラキス（２−メルカプトアセテート）、ペンタエリスリトールテトラキス（３−メルカプトプロピオネート）、ビス（メルカプトエチル）スルフィド、２，５−ジメルカプトメチル−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンから選択される少なくとも１種であることが好ましい。
【０１０９】
ポリチオール化合物（ｖ）とポリイソシアネート化合物（ｉ）の使用割合は、特に限定されないが、通常、モル比がＳＨ基／ＮＣＯ基＝０．５以上３．０以下の範囲内、好ましくは０．６以上２．０以下、さらに好ましくは０．８以上１．３以下の範囲内である。使用割合が上記範囲内であると、プラスチックレンズ等の光学材料および透明材料として求められる屈折率、耐熱性等の種々の性能をバランスよく満たすことができる。
【０１１０】
［その他の成分］
本工程においては、ポリチオール化合物（ｖ）以外に、ブルーイング剤等を添加することができる。
【０１１１】
＜工程Ｃ＞
工程Ｃにおいては、工程Ｂで得られた混合液に、さらに重合触媒（vi）を混合する。
重合触媒（vi）は、光学材料用重合性組成物中に１２０〜５００ｐｐｍ、好ましくは１５０〜５００ｐｐｍ、さらに好ましくは２００〜５００ｐｐｍ、より好ましくは２００〜４００ｐｐｍ、特に好ましくは２００〜３００ｐｐｍ含まれるように添加される。
【０１１２】
上記の条件で混合することにより、透明性に優れ、微細な凝集物の生成や光学歪みの発生が抑制された、優れたフォトクロミック性能を備える光学材料を得ることができる。
【０１１３】
重合触媒（vi）を混合する方法は特に限定されず、従来公知の方法で行うことができ、公知の手段で攪拌する方法等を採用することができる。重合触媒（vi）は、当該重合触媒（vi）とポリイソシアネート化合物（ｉ）とのプレミックスにより添加することが好ましい。なお、本実施形態におけるポリイソシアネート化合物（ｉ）の使用全量は、プレミックスに用いられるポリイソシアネート化合物（ｉ）の量を含む。
【０１１４】
本工程において、混合する際の温度は工程Ａと同一でも異なっていてもよく、１０〜２５℃の範囲から適宜選択される。攪拌時間は、重合触媒（vi）が混合されれば特に限定されず、通常、１時間以内である。
【０１１５】
［重合触媒（vi）］
重合触媒（vi）は、本発明の効果を得ることができれば特に限定されず様々な化合物を用いることができる。
【０１１６】
本実施形態において、重合触媒（vi）としては、ルイス酸、アミン、３級アミン化合物およびその無機酸塩または有機酸塩、金属化合物、４級アンモニウム塩、または有機スルホン酸等を挙げることができる。
【０１１７】
重合触媒（vi）として用いられる金属化合物としては、ジメチル錫ジクロライド、ジブチル錫ジクロライド、ジブチル錫ジラウレート等を挙げることができる。
重合触媒（vi）は、当該重合触媒（vi）とポリイソシアネート化合物（ｉ）とのプレミックスにより添加することが好ましい。なお、本実施形態におけるポリイソシアネート化合物（ｉ）の使用全量は、プレミックスに用いられるポリイソシアネート化合物（ｉ）の量を含む。
【０１１８】
上述の工程により得られた本実施形態の光学材料用重合性組成物は、必要に応じて減圧脱泡を行うこともできる。
本実施形態の光学材料用重合性組成物は、
ポリイソシアネート化合物（ｉ）と、
下記一般式（ii）で表される重合体（ii）と、
フォトクロミック化合物（iii）と、
内部離型剤（iv）と、
ポリチオール化合物（ｖ）と、
重合触媒（vi）と、を含む。
本実施形態の光学材料用重合性組成物は、内部離型剤（iv）を５００〜３０００ｐｐｍ、好ましくは５００〜１０００ｐｐｍの量で含み、かつ重合触媒（vi）を１２０〜５００ｐｐｍ、好ましくは１５０〜５００ｐｐｍ、さらに好ましくは２００〜５００ｐｐｍ、より好ましくは２００〜４００ｐｐｍ、特に好ましくは２００〜３００ｐｐｍの量で含む。
本実施形態の光学材料用重合性組成物によれば、透明性に優れ、微細な凝集物の生成や光学歪みの発生が抑制された、優れたフォトクロミック性能を備える光学材料を提供することができる。
【０１１９】
＜成形体およびその用途＞
本実施形態においては、上述の光学材料用重合性組成物を重合させる際のモールド形状を変えることにより種々の形状の成形体およびかかる成形体からなる光学材料を得ることができる。本実施形態の成形体は、所望の形状とし、必要に応じて形成されるコート層や他の部材等を備えることにより、様々な光学材料として用いることができる。
【０１２０】
本実施形態の硬化体は、重合体（ii）からなるミクロ相分離構造体と、フォトクロミック化合物（iii）と、ポリイソシアネート化合物（ｉ）およびポリチオール化合物（ｖ）が重合したチオウレタン樹脂と、を主要な成分として含む。ミクロ相分離構造体としては、重合体（ii）から構成されるミクロ相分離構造を備える重合体粒子（ミセル状粒子）等が挙げられる。ミクロ相分離構造体を含む成形体は、フォトクロミック特性、耐熱性および機械物性に優れた光学材料を提供することができる。
なお、フォトクロミック化合物（iii）の少なくとも一部が重合体（ii）から構成されるミクロ相分離構造体に内包されていてもよく、この場合、フォトクロミック特性や機械物性に特に優れる。
【０１２１】
ミクロ相分離構造体である重合体粒子は、その体積５０％平均粒子径が１ｎｍ以上１０００ｎｍ以下である。当該構造は透過型電子顕微鏡により確認することができる。
【０１２２】
（ミクロ相分離構造）
ミクロ相分離構造とは以下のように説明される。ブロックコポリマーは共有結合を介してつながった複数の異なるコポリマー部位からなるポリマーである。このコポリマー部位は互いに異なる物性や親和性を有している。たとえば両親媒性のブロックコポリマーに関しては、強力な反発力のためにコポリマー部位はそれぞれ分離する傾向にあり、水と油のように混ざらず、そのため相分離を引き起こす。しかし、それぞれのコポリマー部位が化学的に結合しているために単純に二種類のホモポリマーを混合した場合のように完全に巨視的な相分離は引き起こされない。一方、ＡとＢの異なるコポリマー部位からなるブロックコポリマーのミクロ相分離においてはコポリマーＡに富んだ部位とコポリマーＢに富んだ部位のミクロ集合体を形成する。この結果、ブロックコポリマーの構造に依存して、ナノサイズの球状ポリマーミセルのようないくつかのモルフォロジーが観察されうる。このようなブロックコポリマーのミクロ相分離の詳細に関しては、例えば参考文献（Chem. Soc. Rev., 2012, 41, 5969-5985）中に述べられている。ミクロ相分離構造を備える重合体粒子のようなミクロ相分離構造体を含むことで、濁りの少ない透明な硬化体を得ることができる。
【０１２３】
光学材料としては、プラスチックレンズ、発光ダイオード（ＬＥＤ）、プリズム、光ファイバー、情報記録基板、フィルター等を挙げることができる。特に、プラスチックレンズとして好適である。
以下、本実施形態の成形体からなるプラスチックレンズについて説明する。プラスチックレンズは以下のように製造することができる。
【０１２４】
＜プラスチックレンズの製造方法＞
本実施形態のプラスチックレンズの製造方法は、上述の光学材料用重合性組成物を調製する工程と、
得られた前記光学材料用重合性組成物を注型重合することによりレンズ基材を形成する工程を含む。
【０１２５】
レンズ基材を形成する工程においては、得られた本実施形態の組成物をガラスモールドとガスケットまたはテープからなるキャビティーに注入し、加熱することにより、重合硬化せしめて、樹脂からなるプラスチックレンズ基材が製造される。当該工程により、重合反応性化合物（ポリイソシアネート化合物（ｉ）およびポリチオール化合物（ｖ））が重合して樹脂を形成するとともに重合体（ii）がミクロ相分離構造体を形成し、前記樹脂と前記ミクロ相分離構造体とフォトクロミック化合物（iii）とからなるレンズ基材を得ることができる。
加熱によりレンズ基材を製造する場合、対流による重合不均一（脈理）を防止する目的で、加熱は、通常、低温から徐々に昇温して重合される。
【０１２６】
重合条件については、光学材料用重合性組成物、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
【０１２７】
モールドから離型して得られたプラスチックレンズ基材は、重合完結化または残留応力による歪を取り除く目的等で、必要に応じて再加熱処理（アニーリング）を行ってもよい。
【０１２８】
こうして得られた樹脂からなるプラスチックレンズ基材は、その表面に、ハードコート、反射防止コート、調光コート、滑り性付与コートまたは滑り性付与処理、および帯電防止コート等の機能性コート層等設けたり、ファッション性付与のための染色処理を行ったり、表面およびエッジの研磨等の処理を行ったり、さらには偏光性を付与する目的で偏光フィルムを内部に入れたり表面に貼り付けたり様々な機能性を付与する加工等を行ってもよい。
【０１２９】
さらにそれら機能性コート層と基材との密着性を向上させる等の目的で、得られた本実施形態の硬化樹脂およびその樹脂からなるプラスチックレンズの表面を、コロナ処理、オゾン処理、酸素ガスもしくは窒素ガス等を用いた低温プラズマ処理、グロー放電処理、化学薬品等による酸化処理、火炎処理等の物理的または化学的処理を施すこともできる。
【０１３０】
またこれら処理に替えてあるいはこれら処理に加えて、本実施形態の硬化樹脂およびその樹脂からなるプラスチックレンズの表面と上記の物理的または化学的処理等によって形成された最外層（大気接触面）との間に、プライマー処理、アンダーコート処理、アンカーコート処理等により形成されたプライマー層を設けてもよい。
【０１３１】
本実施形態の硬化樹脂はプラスチックレンズ以外に応用しても差支えなく、プラスチックレンズ以外の用途を挙げるならば、たとえば、平面モールドを使用してプラスチックレンズと同様に製造されるシートおよびフィルム等が挙げられる。本実施形態の硬化樹脂からなるシートおよびフィルム等は、それらの表面をプラスチックレンズと同様に物理的または化学的に処理されていてもよく、また、前述したプライマー層および物理的または化学的処理等によって形成された機能性の最外層（大気接触面）が積層されていてもよい。
【０１３２】
本実施形態の硬化樹脂からなるプラスチックレンズは、上述の物理的または化学的処理等によって形成された機能性の最外層（大気接触面）と硬化樹脂表面との間に上記プライマー層を含む積層体であってもよい。
【０１３３】
こうして得られる本実施形態のプラスチックレンズは、メガネレンズ、カメラレンズ、ピックアップレンズ、フルネルレンズ、プリズムレンズ、およびレンチキュラレンズ等様々なレンズ用途に使用できる。それらの中でも特に好ましい用途として、表面が平滑なメガネレンズ、カメラレンズ、およびピックアップレンズが挙げられる。
【０１３４】
同様に得られる本実施形態のシートおよびフィルムは、フラットパネル、スマートフォンパネル等の表示部材、飛散防止フィルム、特定波長カットフィルム、加飾用フィルム等のフィルム部材、建材窓ガラス、車両窓ガラス、鏡等のガラス代替部材等、高い透明性を要求される様々な平面部材用途として使用できる。
【実施例】
【０１３５】
以下に、実施例により本発明を更に詳細に説明するが、本発明はこれらに限定されるものではない。なお、硬化樹脂からなる成形体の評価は以下の方法により実施した。【０１３６】
・透明性：成形体の透明度を評価する分析項目として失透度を採用した。失透度は、以下の手順により得た。厚さ９ｍｍ、φ７５ｍｍの円形平板の成形体に光源（ＨＡＹＡＳＨＩ社製Ｌｕｍｉｎａｒ  Ａｃｅ  ＬＡ−１５０Ａ）を照射し、濃淡画像装置で測定を行う。捉えた画像を濃淡画像処理により数値化し、失透度を得た。以下の基準で透明性を評価した。
○：失透度が１００以下であり透明性に優れる。
×：失透度が１００を超え透明性に劣る。
・微細な凝集物（レンズ内部に粒状に存在し光源により確認される不良）：目視にて微細な凝集物の有無を評価した。
・脈理：レンズを超高圧水銀灯（光源型式ＯＰＭ−２５２ＨＥＧ：ウシオ電機社製）で投影し、透過した像を目視にて脈理の有無を評価した。【０１３７】
[実施例１]
事前に２，５−ビス（イソシアナトメチル）ビシクロ−[２．２．１]−ヘプタンと２，６−ビス（イソシアナトメチル）ビシクロ−[２．２．１]−ヘプタンを含む組成物9.8重量部に、フォトクロミック化合物としてVivimed社製Reversacol Wembley Greyを0.035重量部、Vivimed社製Reversacol Heath Greenを0.058重量部、Vivimed社製 Peacock Blue 0.029重量部, およびVivimed社製 Jalapeno Red 0.023重量部、紫外線吸収剤としてHOSTAVIN PR-25を0.073重量部を溶解し、マスター液を準備した。２，５−ビス（イソシアナトメチル）ビシクロ−[２．２．１]−ヘプタンと２，６−ビス（イソシアナトメチル）ビシクロ−[２．２．１]−ヘプタンを含む組成物30.25重量部に、得られたマスター液10重量部を加えて攪拌し、そこにアデカ社製アデカプルロニックL-64を2.52重量部、酸性リン酸エステルとして城北化学工業社製ＪＰ−５０６Ｈを0.1重量部、をそれぞれ加えて、15℃〜20℃の間で30min攪拌した（混合工程Ａ）。
混合工程Ａで得られた混合液に、ペンタエリスリトールテトラキス（３−メルカプトプロピオネート）を19.98重量部、４−メルカプトメチル−１，８−ジメルカプト−３，６−ジチアオクタンを27.25重量部、それぞれ加えて15℃〜20℃の間で15min攪拌した（混合工程Ｂ）。
事前に２，５−ビス（イソシアナトメチル）ビシクロ−[２．２．１]−ヘプタンと２，６−ビス（イソシアナトメチル）ビシクロ−[２．２．１]−ヘプタンを含む組成物10重量部に、ジメチルチンジクロリドを0.02重量部加え、均一に溶解させて溶液を作成した。この溶液を、混合工程Ｂで得られた混合液に加えて15℃〜20℃の間で15min攪拌し、重合性組成物を得た（混合工程Ｃ）。
その後、重合性組成物を、400Pa以下の減圧環境下・15℃〜20℃の間で1H 攪拌・脱気を行った後、1.0μmのPTFEフィルターを使用してろ過を行い、この重合性組成物をガラスモールドへ注型した。重合性組成物を10℃〜130℃の範囲で48時間かけて重合させた後、炉から成形型を取り出し、成形型をはずして、重合して得られた成形体を取り出した。
成形体は無色透明であり、太陽光線下に置くと直ちに発色し、光線を遮断すると消色するという良好な調光性能を有するものであった。さらに、成形体には、微細な凝集物および脈理が確認されなかった。得られた成形体の評価結果を表−１に示す。【０１３８】
[実施例２〜６]
工程Ａにおいて、攪拌時間、離型剤の種類、離型剤の添加量、工程Ｃにおいて重合触媒の添加量を表−１のように適宜変更した以外は、実施例１と同様に重合性組成物および成形体を作成した。
成形体は無色透明であり、太陽光線下に置くと直ちに発色し、光線を遮断すると消色するという良好な調光性能を有するものであった。さらに、成形体には、微細な凝集物および脈理が確認されなかった。得られた成形体の評価結果を表−１に示す。【０１３９】
[比較例１〜６]
工程Ａにおいて攪拌時間、離型剤の添加量、工程Ｃにおいて重合触媒の添加量、さらに重合体（ii）（アデカ社製アデカプルロニックL-64）を添加する工程を表−１のように適宜変更した以外は、実施例１と同様に重合性組成物および成形体を作成した。
成形体は、太陽光線下に置くと直ちに発色し、光線を遮断すると消色するという良好な調光性能を有するものであった。しかしながら、成形体は透明性に劣り、微細な凝集物および脈理が確認された。得られた成形体の評価結果を表−１に示す。【０１４０】
【表１】
2020158813.tif 000020
【０１４１】
この出願は、２０１９年１月３０日に出願された日本出願特願２０１９−０１３９２２号を基礎とする優先権を主張し、その開示の全てをここに取り込む。
【国際調査報告】
2020158813.tif 000025
2020158813.tif 000026
2020158813.tif 000027
2020158813.tif 000028
2020158813.tif 000029